(57)【要約】【課題】高密度であり、リチウムイオン電池正極材料の原料として用いたとき安全性やサイクル特性が良好なリチウムニッケル複合酸化物が得られる水酸化アルミニウム被覆ニッケルコバルト複合水酸化物を製造する方法を提供する。【解決手段】特定の組成を有するニッケルコバルト複合水酸化物粒子の表面に水酸化アルミニウム被覆層を有し、かつ全量に対しアルミニウムを０．１〜５質量％含有する水酸化アルミニウム被覆ニッケルコバルト複合水酸化物を連続的に製造する方法であって、反応槽を２段カスケードに接続し、まず、１段目の反応槽でニッケルコバルト複合水酸化物粒子を生成し、次いで、２段目の反応槽でニッケルコバルト複合水酸化物粒子の表面を水酸化アルミニウムで被覆することを特徴とする。【選択図】なし【特許請求の範囲】
【請求項１】
次の一般式（１）：  Ｎｉ（１−ｘ）Ｃｏｘ（ＯＨ）２    …（１）
（式中、ｘは、０．０１〜０．３である。）
で表されるニッケルコバルト複合水酸化物粒子の表面に水酸化アルミニウムからなる被覆層を有し、かつ全量に対しアルミニウムを０．１〜５質量％含有する水酸化アルミニウム被覆ニッケルコバルト複合水酸化物を連続的に製造する方法であって、
反応槽を２段カスケードに接続し、まず、１段目の反応槽に、ニッケル化合物とコバルト化合物を含む水溶液、水酸化ナトリウム水溶液、及びアンモニウムイオン供給体を含む水溶液からなる原料溶液を、それぞれ個別にかつ同時に供給して反応させ、ニッケルコバルト複合水酸化物粒子を生成し、次いで、２段目の反応槽に、該ニッケルコバルト複合水酸化物粒子を供給しながら、アルミン酸ナトリウム水溶液と硫酸水溶液とを供給して反応させ、該ニッケルコバルト複合水酸化物粒子の表面を水酸化アルミニウムで被覆することを特徴とする、水酸化アルミニウム被覆ニッケルコバルト複合水酸化物の製造方法。
【請求項２】
前記１段目及び２段目反応槽として、攪拌機、オーバーフロー口及び温度制御手段を備えた容器を用いるとともに、
（ａ）前記１段目の反応槽内での反応に際し、ニッケル化合物とコバルト化合物を含む水溶液及びアンモニウムイオン供給体を含む水溶液は、それぞれ該反応槽内に定量的に連続供給し、かつ水酸化ナトリウム水溶液は、該反応槽内の反応液を所定のｐＨに保持するために添加量を調整して供給し、一方、生成されたニッケルコバルト複合水酸化物粒子を含むスラリーは、オーバーフロー口を経て２段目の反応槽に供給し、
（ｂ）前記２段目の反応槽内での反応に際し、アルミン酸ナトリウム水溶液は、該反応槽内に定量的に連続供給し、かつ、硫酸水溶液は、２段目の反応槽内の反応液を所定のｐＨに保持するために添加量を調整して供給し、一方、生成された水酸化アルミニウム被覆ニッケルコバルト複合水酸化物粒子は、オーバーフロー口を経て連続的に排出する、ことを特徴とする請求項１に記載の水酸化アルミニウム被覆ニッケルコバルト複合水酸化物の製造方法。
【請求項３】
前記ニッケル化合物とコバルト化合物は、硫酸塩又は塩化物であることを特徴とする請求項１又は２に記載の水酸化アルミニウム被覆ニッケルコバルト複合水酸化物の製造方法。
【請求項４】
前記アンモニウムイオン供給体は、アンモニア水、硫酸アンモニウム又は塩化アンモニウムであることを特徴とする請求項１〜３のいずれかに記載の水酸化アルミニウム被覆ニッケルコバルト複合水酸化物の製造方法。
【請求項５】
前記１段目の反応槽内の反応液の温度は、４０〜６０℃で、かつ±１℃の温度範囲に制御されることを特徴とする請求項１〜４のいずれかに記載の水酸化アルミニウム被覆ニッケルコバルト複合水酸化物の製造方法。
【請求項６】
前記１段目の反応槽内の反応液のｐＨは、液温を２５℃にして測定した基準で１１．０〜１３．５の範囲内の一定値に保持されることを特徴とする請求項１〜５のいずれかに記載の水酸化アルミニウム被覆ニッケルコバルト複合水酸化物の製造方法。
【請求項７】
前記１段目の反応槽内に供給する原料溶液の合計流量は、反応槽の容積を１分当たりの該合計流量で割った値が３００〜１２００の範囲の一定値に保持されるように調整することを特徴とする請求項１〜６のいずれかに記載の水酸化アルミニウム被覆ニッケルコバルト複合水酸化物の製造方法。
【請求項８】
前記１段目の反応槽内の反応液のアンモニウムイオン濃度は、５〜２５ｇ／リットルの範囲内の一定値に保持されることを特徴とする請求項１〜７のいずれかに記載の水酸化アルミニウム被覆ニッケルコバルト複合水酸化物の製造方法。
【請求項９】
前記２段目の反応槽内の反応液のＰＨは、液温を２５℃にして測定した基準で８．５〜１０．５の範囲内の一定値に保持されることを特徴とする請求項１〜８のいずれかに記載の水酸化アルミニウム被覆ニッケルコバルト複合水酸化物の製造方法。
【請求項１０】
前記２段目の反応槽内の反応液の温度は、４０〜６０℃で、かつ±１℃の温度範囲に制御されることを特徴とする請求項１〜９のいずれかに記載の水酸化アルミニウム被覆ニッケルコバルト複合水酸化物の製造方法。
【発明の詳細な説明】
【技術分野】
【０００１】
本発明は、水酸化アルミニウム被覆ニッケルコバルト複合水酸化物の製造方法に関し、さらに詳しくは、錯形成剤やハロゲンなどの混入がなく、かつ高密度であり、リチウムイオン電池正極材料の原料として用いたとき安全性やサイクル特性が良好なリチウムニッケル複合酸化物が得られる水酸化アルミニウム被覆ニッケルコバルト複合水酸化物を効率的に製造する方法に関する。なお、本発明の水酸化アルミニウム被覆ニッケルコバルト複合水酸化物を原料として用いて、安全性やサイクル特性の良好なリチウムイオン電池正極材料が得られる。
【背景技術】
【０００２】
近年、携帯電話、ノートパソコン等の小型電子機器の急速な拡大とともに、充放電可能な電源として、リチウムイオン二次電池の需要が急激に伸びている。リチウムイオン二次電池の正極材料としては、リチウムコバルト複合酸化物とともにリチウムニッケル複合酸化物が広く用いられている。
【０００３】
リチウムニッケル複合酸化物は、通常、リチウム化合物とニッケル化合物を混合焼成して製造されている。しかしながら、純粋なニッケル化合物から合成した純粋なリチウムニッケル複合酸化物では、安全性、サイクル特性等に問題があり、実用電池として使用することができなかった。
この解決策としては、コバルト、マンガン、鉄等の遷移金属元素又はアルミニウムを添加することで、リチウムイオン電池の正極材料として安全性やサイクル特性が良好なリチウムニッケル複合酸化物を得る（例えば、特許文献１〜３参照。）ことが一般的である。
【０００４】
従来、リチウムニッケル複合酸化物へのアルミニウムの添加方法としては、コバルトを含有する水酸化ニッケルにアルミニウム化合物とリチウム化合物を混合し焼成する方法、もしくはコバルトとともにアルミニウムを含有する水酸化ニッケルとリチウム化合物とを混合し焼成する方法が用いられていた。
【０００５】
例えば、アルミニウムを含有する水酸化ニッケルの製造方法としては、以下の方法が開示されているが、それぞれ問題があった。
（１）ニッケル塩とアルミニウム塩の混合水溶液を用いて、錯形成剤の存在下でアルミニウム含有水酸化ニッケルを共沈殿させる方法（例えば、特許文献４参照。）。この方法では、錯形成剤としてアンモニア化合物を用いた場合、錯形成せずに生成した微細な水酸化アルミニウムが水酸化ニッケル粒子の成長を阻害して、高密度でかつ工業的に固液分離が容易であるといわれる粒径（５μｍ以上の平均粒径）を有する粒子は得られない。また、アンモニア化合物以外の錯形成剤を用いた場合には、生成水酸化ニッケル粒子中に錯形成剤が取り込まれるため不純物を含む水酸化ニッケルが得られ、リチウムイオン二次電池用正極材料として用いるリチウムニッケル複合酸化物として好ましくない。
【０００６】
（２）ニッケル化合物とアルミニウム化合物とを含有する水溶液から、ハロゲンイオンの存在下にアルミニウム含有水酸化ニッケルを共沈させる方法（例えば、特許文献５参照。）。この方法では、生成した水酸化ニッケル粒子中へのハロゲンの混入が避けられない。したがって、この水酸化ニッケルをリチウムイオン電池正極材料用の原料として用いた場合には、焼成時にハロゲンガスが発生して炉材を痛めるなどの弊害が生じる。
【０００７】
以上のように、アルミニウムを含有する水酸化ニッケルの従来の製造方法では、水酸化ニッケル粒子中への錯形成剤又はハロゲンの混入を避けることができない。しかも、アルミニウムとコバルトを含有する水酸化ニッケル、例えば、アルミニウムを水酸化アルミニウムの形態で固溶させたものでは、アルミニウムが水酸化ニッケル粒子の高密度化を阻害し、生成するアルミニウムとコバルトを固溶する水酸化ニッケルの粒子密度が低下してしまうという問題が発生した。すなわち、リチウムニッケルコバルト複合酸化物へのアルミニウムの添加方法として、アルミニウムとコバルトを固溶する水酸化ニッケルとリチウム化合物とを混合し焼成する方法は、高密度のリチウムイオン電池の正極材料を製造するため、必ずしも望ましい方法でない。
【０００８】
したがって、他の方法として、コバルトを含有する水酸化ニッケルにアルミニウム化合物とリチウム化合物を混合し焼成する方法が用いられる。しかしながら、この方法には、均一にアルミニウムが拡散したリチウムニッケルコバルト複合酸化物を製造することに難点があることが知られている。この解決策として、リチウムイオン電池正極材料用のニッケル、コバルトおよびアルミニウムを含有する混合金属水酸化物粉末として、ニッケル−コバルト水酸化物からなる核を有し、この核の表面が無定形の水酸化アルミニウムで被覆されている混合金属水酸化物粉末と、その製造方法として、コバルト含有水酸化ニッケルの存在で水酸化アルミニウムを沈殿させる際、コバルト含有水酸化ニッケルの水性懸濁液およびアルカリ金属アルミネートの水溶液を連続的に管状反応器に供給し、前記懸濁液と前記溶液とからなる混合物を管状反応器の通過時に中和し、それによってアルカリ金属アルミネートを水酸化アルミニウムに変換する方法（例えば、特許文献６参照。）が提案されている。しかしながら、この方法では、管状反応器の使用により、コバルト含有水酸化ニッケルがほぼ同一量の水酸化アルミニウムで均一に被覆された水酸化アルミニウム被覆ニッケルコバルト複合水酸化物が得られるとしているが、高密度なニッケルコバルト複合水酸化物粒子を生成する工程とそれを水酸化アルミニウムで被覆する工程を一貫して行なう簡便な方法が開示されていない。
【０００９】
以上の状況から、高密度であり、リチウムイオン電池正極材料の原料として用いたとき安全性やサイクル特性が良好なリチウムニッケル複合酸化物が得られる水酸化アルミニウム被覆ニッケルコバルト複合水酸化物の効率的な製造方法が求められている。
【００１０】
【特許文献１】特開昭６２−９０８６３号公報（第１頁）
【特許文献２】特開昭６３−１２１２５８号公報（第１頁）
【特許文献３】特開平４−１０６８７５号公報（第１頁）
【特許文献４】特開平１０−９７８５７号公報（第１頁、第２頁）
【特許文献５】特開２００２−２４９３２０号公報（第１頁、第２頁）
【特許文献６】特開２００６−８３０５８号公報（第１頁、第２頁）
【発明の開示】
【発明が解決しようとする課題】
【００１１】
本発明の目的は、上記の従来技術の問題点に鑑み、錯形成剤やハロゲンなどの混入がなく、かつ高密度であり、リチウムイオン電池正極材料の原料として用いたとき安全性やサイクル特性が良好なリチウムニッケル複合酸化物が得られる水酸化アルミニウム被覆ニッケルコバルト複合水酸化物を効率的に製造する方法を提供することにある。
【課題を解決するための手段】
【００１２】
本発明者らは、上記目的を達成するために、水酸化アルミニウム被覆ニッケルコバルト複合水酸化物を製造する方法について、鋭意研究を重ねた結果、特定の組成のコバルトを含有する高密度のニッケルコバルト複合水酸化物粒子の表面に水酸化アルミニウムからなる被覆層を有し、かつ全量に対しアルミニウムを特定量含有する水酸化アルミニウム被覆ニッケルコバルト複合水酸化物を連続的に製造する際、反応槽を２段カスケードに接続し、まず、１段目の反応槽に、特定の原料溶液を特定の条件で供給して反応させ、高密度のニッケルコバルト複合水酸化物粒子を生成し、次いで、２段目の反応槽で、特定の条件で反応させ、該ニッケルコバルト複合水酸化物粒子の表面を水酸化アルミニウムで被覆させたところ、錯形成剤やハロゲンなどの混入がなく、リチウムイオン電池正極材料の原料として好適な高密度で略球状の水酸化アルミニウム被覆ニッケルコバルト複合水酸化物を、ニッケルコバルト複合水酸化物粒子を生成する工程とそれを水酸化アルミニウムで被覆する工程を一貫して行なう簡便な設備で連続的に製造することができることを見出し、本発明を完成した。
【００１３】
すなわち、本発明の第１の発明によれば、次の一般式（１）：
Ｎｉ（１−ｘ）Ｃｏｘ（ＯＨ）２    …（１）
（式中、ｘは、０．０１〜０．３である。）
で表されるニッケルコバルト複合水酸化物粒子の表面に水酸化アルミニウムからなる被覆層を有し、かつ全量に対しアルミニウムを０．１〜５質量％含有する水酸化アルミニウム被覆ニッケルコバルト複合水酸化物を連続的に製造する方法であって、
反応槽を２段カスケードに接続し、まず、１段目の反応槽に、ニッケル化合物とコバルト化合物を含む水溶液、水酸化ナトリウム水溶液、及びアンモニウムイオン供給体を含む水溶液からなる原料溶液を、それぞれ個別にかつ同時に供給して反応させ、ニッケルコバルト複合水酸化物粒子を生成し、次いで、２段目の反応槽に、該ニッケルコバルト複合水酸化物粒子を供給しながら、アルミン酸ナトリウム水溶液と硫酸水溶液とを供給して反応させ、該ニッケルコバルト複合水酸化物粒子の表面を水酸化アルミニウムで被覆することを特徴とする、水酸化アルミニウム被覆ニッケルコバルト複合水酸化物の製造方法が提供される。
【００１４】
また、本発明の第２の発明によれば、第１の発明において、前記１段目及び２段目反応槽として、攪拌機、オーバーフロー口及び温度制御手段を備えた容器を用いるとともに、
（ａ）前記１段目の反応槽内での反応に際し、ニッケル化合物とコバルト化合物を含む水溶液及びアンモニウムイオン供給体を含む水溶液は、それぞれ該反応槽内に定量的に連続供給し、かつ水酸化ナトリウム水溶液は、該反応槽内の反応液を所定のｐＨに保持するために添加量を調整して供給し、一方、生成されたニッケルコバルト複合水酸化物粒子を含むスラリーは、オーバーフロー口を経て２段目の反応槽に供給し、
（ｂ）前記２段目の反応槽内での反応に際し、アルミン酸ナトリウム水溶液は、該反応槽内に定量的に連続供給し、かつ、硫酸水溶液は、２段目の反応槽内の反応液を所定のｐＨに保持するために添加量を調整して供給し、一方、生成された水酸化アルミニウム被覆ニッケルコバルト複合水酸化物粒子は、オーバーフロー口を経て連続的に排出する、ことを特徴とする水酸化アルミニウム被覆ニッケルコバルト複合水酸化物の製造方法が提供される。
【００１５】
また、本発明の第３の発明によれば、第１又は２の発明において、前記ニッケル化合物とコバルト化合物は、硫酸塩又は塩化物であることを特徴とする水酸化アルミニウム被覆ニッケルコバルト複合水酸化物の製造方法が提供される。
【００１６】
また、本発明の第４の発明によれば、第１〜３いずれかの発明において、前記アンモニウムイオン供給体は、アンモニア水、硫酸アンモニウム又は塩化アンモニウムであることを特徴とする水酸化アルミニウム被覆ニッケルコバルト複合水酸化物の製造方法が提供される。
【００１７】
また、本発明の第５の発明によれば、第１〜４いずれかの発明において、前記１段目及び２段目の反応槽内の反応液の温度は、４０〜６０℃で、かつ±１℃の温度範囲に制御されることを特徴とする水酸化アルミニウム被覆ニッケルコバルト複合水酸化物の製造方法が提供される。
【００１８】
また、本発明の第６の発明によれば、第１〜５いずれかの発明において、前記１段目の反応槽内の反応液のｐＨは、液温を２５℃にして測定した基準で１１．０〜１３．５の範囲内の一定値に保持されることを特徴とする水酸化アルミニウム被覆ニッケルコバルト複合水酸化物の製造方法が提供される。
【００１９】
また、本発明の第７の発明によれば、第１〜６いずれかの発明において、前記１段目の反応槽内に供給する原料溶液の合計流量は、反応槽の容積を１分当たりの該合計流量で割った値が３００〜１２００の範囲の一定値に保持されるように調整することを特徴とする水酸化アルミニウム被覆ニッケルコバルト複合水酸化物の製造方法が提供される。
【００２０】
また、本発明の第８の発明によれば、第１〜７いずれかの発明において、前記１段目の反応槽内の反応液のアンモニウムイオン濃度は、５〜２５ｇ／リットルの範囲内の一定値に保持されることを特徴とする水酸化アルミニウム被覆ニッケルコバルト複合水酸化物の製造方法が提供される。
【００２１】
また、本発明の第９の発明によれば、第１〜８いずれかの発明において、前記２段目の反応槽内の反応液のＰＨは、液温を２５℃にして測定した基準で８．５〜１０．５の範囲内の一定値に保持されることを特徴とする水酸化アルミニウム被覆ニッケルコバルト複合水酸化物の製造方法が提供される。
【００２２】
また、本発明の第１０の発明によれば、第１〜９いずれかの発明において、前記２段目の反応槽内の反応液の温度は、４０〜６０℃で、かつ±１℃の温度範囲に制御されることを特徴とする水酸化アルミニウム被覆ニッケルコバルト複合水酸化物の製造方法が提供される。
【発明の効果】
【００２３】
本発明の水酸化アルミニウム被覆ニッケルコバルト複合水酸化物の製造方法は、錯形成剤やハロゲンなどの混入がなく、かつ高密度で略球状であり、リチウムイオン電池正極材料の原料として用いたとき安全性やサイクル特性が良好なリチウムニッケル複合酸化物が得られる水酸化アルミニウム被覆ニッケルコバルト複合水酸化物を、ニッケルコバルト複合水酸化物粒子を生成する工程とそれを水酸化アルミニウムで被覆する工程を一貫して行なう簡便な設備で連続的に製造することができるので、その工業的価値は極めて大きい。
【発明を実施するための最良の形態】
【００２４】
以下、本発明の水酸化アルミニウム被覆ニッケルコバルト複合水酸化物の製造方法を詳細に説明する。
本発明の水酸化アルミニウム被覆ニッケルコバルト複合水酸化物の製造方法は、次の一般式（１）：  Ｎｉ（１−ｘ）Ｃｏｘ（ＯＨ）２    …（１）
（式中、ｘは、０．０１〜０．３である。）
で表されるニッケルコバルト複合水酸化物粒子の表面に水酸化アルミニウムからなる被覆層を有し、かつ全量に対しアルミニウムを０．１〜５質量％含有する水酸化アルミニウム被覆ニッケルコバルト複合水酸化物を連続的に製造する方法であって、
反応槽を２段カスケードに接続し、まず、１段目の反応槽に、ニッケル化合物とコバルト化合物を含む水溶液、水酸化ナトリウム水溶液、及びアンモニウムイオン供給体を含む水溶液からなる原料溶液を、それぞれ個別にかつ同時に供給して反応させ、ニッケルコバルト複合水酸化物粒子を生成し、次いで、２段目の反応槽に、該ニッケルコバルト複合水酸化物粒子を供給しながら、アルミン酸ナトリウム水溶液と硫酸水溶液とを供給して反応させ、該ニッケルコバルト複合水酸化物粒子の表面を水酸化アルミニウムで被覆することを特徴とする。
【００２５】
本発明の製造方法において、ニッケルコバルト複合水酸化物粒子を生成する工程とそれを水酸化アルミニウムで被覆する工程を一貫して行なう簡便な設備を用いて、まず、予め高密度のニッケルコバルト複合水酸化物粒子を生成し、次いでその表面上を水酸化アルミニウムで被覆して、水酸化アルミニウム被覆ニッケルコバルト複合水酸化物を製造することが重要である。これによって、それを用いて、その後のリチウムニッケルコバルト複合酸化物を合成するときに、水酸化アルミニウム中のアルミニウムをニッケルコバルト複合水酸化物粒子中に拡散させることにより、アルミニウムが均一に拡散したリチウムニッケルコバルト複合酸化物を得ることができる。
【００２６】
しかも、反応槽を２段カスケードに接続した製造設備を用いて、各反応槽で次のように反応を行なうことにより、ニッケルコバルト複合水酸化物粒子を生成する工程とそれを水酸化アルミニウムで被覆する工程を一貫して行なうことにより、水酸化アルミニウム被覆ニッケルコバルト複合水酸化物を連続的に製造することができる。
すなわち、まず、１段目の反応槽に、ニッケル化合物とコバルト化合物を含む水溶液、水酸化ナトリウム水溶液、及びアンモニウムイオン供給体を含む水溶液からなる原料溶液を、それぞれ個別にかつ同時に供給して反応させ、ニッケルコバルト複合水酸化物粒子を生成し、次いで、２段目の反応槽に、該ニッケルコバルト複合水酸化物粒子を供給しながら、アルミン酸ナトリウム水溶液と硫酸水溶液とを供給して反応させ、該ニッケルコバルト複合水酸化物粒子の表面を水酸化アルミニウムで被覆して水酸化アルミニウム被覆ニッケルコバルト複合水酸化物を生成する。
【００２７】
上記製造設備によって、錯形成剤やハロゲンなどの混入がなく、かつ高密度の略球状の水酸化アルミニウム被覆ニッケルコバルト複合水酸化物が工業的に効率的に得られる。また、前記水酸化アルミニウム被覆ニッケルコバルト複合水酸化物を正極材料の原料として用いたところ、電池として高容量のリチウムイオン電池正極材料が得られた。
【００２８】
上記製造方法で得られる水酸化アルミニウム被覆ニッケルコバルト複合水酸化物としては、その構造が、次の一般式（１）で表されるニッケルコバルト複合水酸化物粒子の表面に水酸化アルミニウムからなる被覆層を有し、かつその組成が、水酸化アルミニウム被覆ニッケルコバルト複合水酸化物の全量に対しアルミニウムを０．１〜５質量％含有する。
Ｎｉ（１−ｘ）Ｃｏｘ（ＯＨ）２    …（１）
（式中、ｘは、０．０１〜０．３である。）
【００２９】
ここで、前記ニッケルコバルト複合水酸化物粒子の組成を表す一般式（１）において、コバルトの含有量を表す、式中のｘは、０．０１〜０．３であり、０．０５〜０．２が好ましい。すなわち、ｘが、０．０１未満では、元素添加による安全性やサイクル特性の改善の効果が認められない。一方、ｘが、０．３を超えると、得られた水酸化アルミニウム被覆ニッケルコバルト複合水酸化物を原料として用いて製造したリチウムイオン正極材料の電池としての容量が低くなりすぎる。
【００３０】
上記水酸化アルミニウム被覆ニッケルコバルト複合水酸化物中のアルミニウム含有量としては、その全量に対し０．１〜５質量％であり、アルミニウム含有量が０．１質量％未満では、アルミニウム添加による安全性の改善の効果が認められない。一方、アルミニウム含有量が５質量％を超えると、水酸化アルミニウム被覆ニッケルコバルト複合水酸化物を原料として用いて製造したリチウムイオン正極材料の電池としての容量が低くなりすぎる。
【００３１】
上記製造方法の具体的な方法としては、特に限定されるものではないが、例えば、次の方法を用いることができる。
すなわち、前記１段目及び２段目の反応槽としては、攪拌機、オーバーフロー口及び温度制御手段を備えた容器を用いるとともに、次の（ａ）と（ｂ）の要件を満足するものである。
（ａ）前記１段目の反応槽内での反応に際し、ニッケル化合物とコバルト化合物を含む水溶液及びアンモニウムイオン供給体を含む水溶液は、それぞれ該反応槽内に定量的に連続供給し、かつ水酸化ナトリウム水溶液は、該反応槽内の反応液を所定のｐＨに保持するために添加量を調整して供給し、一方、生成されたニッケルコバルト複合水酸化物粒子を含むスラリーは、オーバーフロー口を経て２段目の反応槽に供給する。
（ｂ）前記２段目の反応槽内での反応に際し、アルミン酸ナトリウム水溶液は、該反応槽内に定量的に連続供給し、かつ、硫酸水溶液は、２段目の反応槽内の反応液を所定のｐＨに保持するために添加量を調整して供給し、一方、生成された水酸化アルミニウム被覆ニッケルコバルト複合水酸化物粒子は、オーバーフロー口を経て連続的に排出する。
【００３２】
以下に、各反応槽での反応条件を詳細に説明する。
（１）１段目の反応槽
上記１段目の反応槽では、ニッケル化合物とコバルト化合物を含む水溶液及びアンモニウムイオン供給体を含む水溶液を、それぞれ該反応槽内に定量的に連続供給し、かつ水酸化ナトリウム水溶液を、該反応槽内の反応液を所定のｐＨに保持するために添加量を調整して供給する。一方、生成されたニッケルコバルト複合水酸化物粒子を含むスラリーを、オーバーフロー口を経て２段目の反応槽に供給する。
【００３３】
上記ニッケル化合物とコバルト化合物を含む水溶液としては、特に限定されるものではなく、所望の濃度のものが用いられる。ここで、上記ニッケル化合物とコバルト化合物としては、特に限定されるものではないが、硫酸塩又は塩化物であることが好ましく、ハロゲンによる汚染のない硫酸塩がより好ましい。
【００３４】
上記アンモニウムイオン供給体を含む水溶液としては、特に限定されるものではなく、所望の濃度のものが用いられる。なお、アンモニウムイオン供給体は、錯形成剤として、生成するニッケルコバルト複合水酸化物粒子の粒径と形状を制御する役割を担う。しかも、アンモニウムイオンは、生成するニッケルコバルト複合水酸化物粒子内に取り込まれないので、不純物のないニッケルコバルト複合水酸化物粒子を得るために好ましい錯形成剤である。ここで、上記アンモニウムイオン供給体としては、特に限定されるものではないが、アンモニア水、硫酸アンモニウム又は塩化アンモニウムであることが好ましい。
【００３５】
上記１段目の反応槽内の反応液のアンモニウムイオン濃度としては、特に限定されるものではないが、５〜２５ｇ／リットルの範囲の一定値に保持されることが好ましい。すなわち、アンモニウムイオン濃度が５ｇ／リットル未満では、所望の平均粒径までニッケルコバルト複合水酸化物粒子を成長させることができない。一方、アンモニウムイオン濃度が２５ｇ／リットルを超えると、濃度を維持するために添加するアンモニウムイオン供給体の必要量が多くなるとともに反応槽からのアンモニウムイオンの揮発量も増える。
【００３６】
上記１段目の反応槽内の反応液の温度としては、特に限定されるものではないが、４０〜６０℃で、かつ±１℃の温度範囲に制御されることが好ましい。すなわち、温度が４０℃未満では、生成するニッケルコバルト複合水酸化物粒子中への陰イオンの残留量が多くなる。一方、温度が６０℃を超えると、反応槽内のアンモニウムイオンの揮発が激しくなりアンモニウムイオン供給体の使用量が大幅に増加する。
【００３７】
上記１段目の反応槽内の反応液のｐＨとしては、特に限定されるものではないが、反応槽内の反応液を定期的に抜き取り、この液温を２５℃にして測定する方法で、１１．０〜１３．５の範囲の一定値に保持することが好ましい。すなわち、ｐＨが１１．０未満では、錯形成剤であるべきアンモニアのイオン乖離がはじまり液中からのアンモニアガスの気散の度合いや供給薬品の添加量のばらつきにより、反応槽内のｐＨ変動が大きくなり実質的に反応槽内のｐＨを一定に保つことが困難となる。一方、ｐＨが１３．５を超えると、水酸化ナトリウムの使用量が増大し実用的でなくなる。
【００３８】
ここで、反応液のｐＨは、ガラス電極法を用いたｐＨコントローラーで連続測定され、ｐＨが一定になるように水酸化ナトリウム水溶液の流量が連続的にｐＨコントローラーによりフィードバック制御される。しかしながら、一般に、ガラス電極法を用いる場合、高濃度のアルカリ溶液中に長時間浸漬されることによって、アルカリ誤差と呼ばれる誤差が徐々に発生する。そのため、アルカリ誤差を取り除くために、反応槽内の反応液を採取し、サンプリング液を２５℃に一定に保った恒温水槽に浸漬しサンプリング液の液温が２５℃となったところでｐＨを測定し、所定値に維持されているかをチェックする。なお、アルカリ誤差が発生して所定のｐＨに維持されていない場合には、反応液のｐＨを制御しているｐＨコントローラーの設定値を変更して２５℃で測定した値が所定のｐＨになるようにする。
【００３９】
上記１段目の反応槽内へ供給する原料溶液の合計流量としては、特に限定されるものではないが、反応槽の容積を１分当たりの該合計流量で割った値が３００〜１２００の範囲の一定値に保持されるように調整することが好ましい。すなわち、反応槽の容積を１分当たりの合計流量で割った値が３００未満では、反応時間が十分でないので所望の平均粒径にまでニッケルコバルト複合水酸化物粒子を成長させることができない。一方、この値が１２００を超えると、供給速度が遅いため生産性が悪化し好ましくない。
【００４０】
（２）２段目の反応槽
上記２段目の反応槽内では、１段目からのニッケルコバルト複合水酸化物粒子を含むスラリーを連続的に受け入れ、さらに、アルミン酸ナトリウム水溶液を該反応槽内に定量的に連続供給し、かつ硫酸水溶液を２段目の反応槽内の反応液を所定のｐＨに保持するために添加量を調整して供給する。一方、生成された水酸化アルミニウム被覆ニッケルコバルト複合水酸化物粒子を、オーバーフロー口を経て連続的に排出する。
【００４１】
上記アルミン酸ナトリウム水溶液としては、その濃度は、特に限定されるものではなく、１段目の反応槽で生成するニッケルコバルト複合水酸化物の単位時間当たりの生成量を基準にして、所定のアルミニウム含有量になるような流量で連続的にかつ定量的に添加することが好ましい。
【００４２】
上記硫酸水溶液としては、その濃度は、特に限定されるものではなく、二段目の反応槽内の反応液のｐＨが、液温を２５℃にして測定した基準で８．５〜１０．５の範囲内の一定値に維持されるように、流量を調整しつつ添加する。ここで、ガラス電極法を用いたｐＨコントローラーでｐＨが一定になるようにフィードバック制御で制御を行う。すなわち、ｐＨが８．５未満では、アルミン酸ナトリウムの中和により生成した水酸化アルミニウムの再溶解が発生し、所定のアルミニウム含有量とならないとともに、ニッケル及びコバルトの溶解も発生する。一方、ｐＨが１０．５を超えると、アルミン酸ナトリウムの中和反応が不十分となり、所定のアルミニウム含有量とならない。
【００４３】
上記１段目の反応槽内の反応液の温度としては、特に限定されるものではないが、４０〜６０℃で、かつ±１℃の温度範囲に制御されることが好ましい。すなわち、温度が４０℃未満では、生成するニッケルコバルト複合水酸化物粒子中への陰イオンの残留量が多くなる。一方、温度が６０℃を超えると、１槽目以上の温度に加温する必要が生じエネルギーロスが大きくなる。
【００４４】
上記製造方法により、錯形成剤やハロゲンなどの混入がなく、リチウムイオン電池正極材料の原料として好適な、高密度で、平均粒径が５〜１５μｍの略球状の水酸化アルミニウム被覆ニッケルコバルト複合水酸化物が得られる。
上記水酸化アルミニウム被覆ニッケルコバルト複合水酸化物粒子としては、下記の一般式（１）で表されるニッケルコバルト複合水酸化物粒子の表面に水酸化アルミニウムからなる被覆層を有し、かつ全量に対しアルミニウムを０．１〜５質量％含有するものである。
Ｎｉ（１−ｘ）Ｃｏｘ（ＯＨ）２    …（１）
（式中、ｘは、０．０１〜０．３である。）
【００４５】
ここで、上記水酸化アルミニウム被覆ニッケルコバルト複合水酸化物粒子において、５〜１５μｍの平均粒径を有する略球状粒子であることが重要である。これによって、これを用いて得られる正極材料の充填性が向上し、電池として高容量化が得られる。また、水酸化ニッケルの製造においても５μｍ以下では、固液分離が困難となり生産性が極度に悪化するため好ましくない。
【００４６】
すなわち、リチウム化合物と混合して焼成した際に、得られるリチウムニッケル複合酸化物（正極材料）の殻構造は水酸化ニッケル粒子のそれに大きく依存するので、原料として用いるアルミニウム被覆ニッケルコバルトル複合水酸化物粒子が高密度の略球状粒子であることは、リチウムニッケル複合酸化物の高密度化に不可欠である。また、粒子の平均粒径が５μｍ未満では、得られる正極材料の充填性が極度に悪化して電池の容量が低下する。一方、粒子の平均粒径が１５μｍを超えると、粉末の粒径が粗いので電極を成形する際に成形性が悪化する。
【実施例】
【００４７】
以下に、本発明の実施例及び比較例によって本発明をさらに詳細に説明するが、本発明は、これらの実施例によってなんら限定されるものではない。なお、実施例及び比較例で用いた金属の分析、アンモニウムイオン濃度の分析及び平均粒径の評価方法は、以下の通りである。
（１）金属の分析：ＩＣＰ発光分析法で行った。
（２）アンモニウムイオン濃度の分析：ＪＩＳ標準による蒸留法によって測定した。
（３）平均粒径の測定：レーザー回折式粒度分布計（商品名マイクロトラック、日機装製）を用いて行った。
【００４８】
（実施例１）
まず、下記の方法でニッケル化合物とコバルト化合物を含む水溶液（ニッケル水溶液（Ａ））、アルミン酸ナトリウム水溶液、及び水酸化ナトリウム水溶液を作製した。
（イ）ニッケル水溶液（Ａ）：工業用硫酸ニッケル６水和物２１．８ｋｇと工業用硫酸コバルト７水和物４．０ｋｇを水に溶解した後、全量を６０Ｌに調整して、硫酸ニッケルと硫酸コバルトの混合溶液を得た。
（ロ）アルミン酸ナトリウム水溶液：工業用アルミン酸ナトリウム３５６ｇを水に溶解した後、全量を１５Ｌに調整した。
（ハ）水酸化ナトリウム水溶液：工業用水酸化ナトリウム１２．５ｋｇを水に溶解した後、全量を５０Ｌに調整した。
（二）硫酸水溶液：工業用７０％硫酸を水と１：１の容量比で混合希釈し調整した。
【００４９】
次いで、オーバーフロー口までの容量が３４Ｌである１段目の反応槽とオーバーフロー口までの容量が３．４Ｌである２段目の反応槽を、１段目の反応槽のオーバーフロー口が２段目の反応槽に入るようにカスケード接続した。前記カスケード接続した２つの反応槽に水を張った後、５０℃に調整した恒温水槽の中に反応槽を入れ保温した。
続いて、２つの反応槽を攪拌しながら、１段目の反応槽にニッケル水溶液（Ａ）及び工業用アンモニア水（濃度２５質量％）を連続的に供給した。ここで、供給流量は、ニッケル水溶液（Ａ）が３２ｍＬ／ｍｉｎ及びアンモニア水が３．２ｍＬ／ｍｉｎであった。また、上記水酸化ナトリウム水溶液を供給した。ここで、反応槽内の反応液のｐＨは、反応槽内に設置したｐＨ電極でｐＨを測定し、ｐＨコントローラーを用いて、上記水酸化ナトリウム水溶液の供給流量を調整して所定のｐＨに制御した。
また、２段目の反応槽には、アルミン酸ナトリウム水溶液を９．６ｍＬ／ｍｉｎの流量で連続的に供給した。また、上記硫酸水溶液を供給した。ここで、反応槽内の反応液のｐＨは、反応槽内に設置したｐＨ電極でｐＨを測定し、ｐＨコントローラーを用いて上記硫酸水溶液の流量を調整して所定のｐＨに制御を行った。
【００５０】
この後、反応槽内の反応液のｐＨ、温度、アンモニウムイオン濃度及びスラリー濃度が一定値になるまで、この状態で４８時間運転した。なお、反応槽内のｐＨは、１２時間ごとに反応槽内の液をサンプリングし、２５℃で測定した際のｐＨが、１段目で１２．４、及び２段目で９．０となるように調整した。さらに、その後、４８時間後から７２時間後まで、２段目の反応槽からの排液を回収した。この間、１段目の反応槽に添加した水酸化ナトリウム水溶液の平均流量は、８．１ｍＬ／ｍｉｎであり、２段目の反応槽に添加した硫酸水溶液の平均流量は、２．８ｍｌ／ｍｉｎであった。また、１段目の反応槽の容積を、ニッケル水溶液（Ａ）、アンモニア水及び水酸化ナトリウム水溶液の合計流量で割った値は、７８５であり、４８時間後の１段目の反応槽内の液のアンモニウムイオン濃度は、１０．１ｇ／Ｌであった。
なお、この間に２段目の反応槽のオーバーフロー口から得られたアルミニウム被覆ニッケルコバルトル複合水酸化物は、湿潤状態で１０．８ｋｇであった。得られたアルミニウム被覆ニッケルコバルトル複合水酸化物を、２０Ｌの水を用いた水洗−ろ過の操作を３回繰り返した後、１００℃に設定した大気乾燥機を用いて２４時間乾燥した。
【００５１】
得られた乾燥後のアルミニウム被覆ニッケルコバルトル複合水酸化物の平均粒径及び化学組成を求めた。その結果、アルミニウム被覆ニッケルコバルトル複合水酸化物は、平均粒径が１１μｍの高密度の球状粒子であり、その核となるニッケルコバルトル複合水酸化物の組成式は、Ｎｉ０．８５Ｃｏ０．１５（ＯＨ）２で表され、その表面に水酸化アルミニウムからなる被覆層が均一に形成されていた。なお、アルミニウムの含有量は、アルミニウム被覆ニッケルコバルトル複合水酸化物の全量に対し１．０２質量％であった。
【００５２】
（実施例２）
１段目の反応槽で、供給流量は、ニッケル水溶液（Ａ）が５３ｍＬ／ｍｉｎ及びアンモニア水が４．５ｍＬ／ｍｉｎであったこと、２段目の反応槽で、アルミン酸ナトリウム水溶液の流量が１５．０ｍＬ／ｍｉｎであったこと、２段目の反応槽のｐＨを９．５となるように調整したこと、２段目の反応槽に添加した硫酸水溶液の平均流量は４．２ｍｌ／ｍｉｎであったこと、１段目の反応槽の容積をニッケル水溶液（Ａ）、アンモニア水及び水酸化ナトリウム水溶液の合計流量で割った値は５１８であったこと、及び４８時間後の１段目の反応槽内の液のアンモニウムイオン濃度は１０．５ｇ／Ｌであったこと以外は、実施例１と同様に行い、アルミニウム被覆ニッケルコバルトル複合水酸化物を製造した。
この間に２段目の反応槽のオーバーフロー口から得られたアルミニウム被覆ニッケルコバルトル複合水酸化物は、湿潤状態で１６．２ｋｇであった。得られたアルミニウム被覆ニッケルコバルトル複合水酸化物を、２０Ｌの水を用いた水洗−ろ過の操作を３回繰り返した後、１００℃に設定した大気乾燥機を用いて２４時間乾燥した。
【００５３】
得られた乾燥後のアルミニウム被覆ニッケルコバルトル複合水酸化物の平均粒径及び化学組成を求めた。その結果、アルミニウム被覆ニッケルコバルトル複合水酸化物は、平均粒径が９μｍの高密度の球状粒子であり、その核となるニッケルコバルトル複合水酸化物の組成式は、Ｎｉ０．８５Ｃｏ０．１５（ＯＨ）２で表され、その表面に水酸化アルミニウムからなる被覆層が均一に形成されていた。なお、アルミニウムの含有量は、アルミニウム被覆ニッケルコバルトル複合水酸化物の全量に対し１．０４質量％であった。
【００５４】
（実施例３）
２段目の反応槽のｐＨを１０．０となるように調整したこと、２段目の反応槽に添加した硫酸水溶液の平均流量は２．６ｍｌ／ｍｉｎであったこと、及び４８時間後の１段目の反応槽内の液のアンモニウムイオン濃度は９．８ｇ／Ｌであったこと以外は、実施例１と同様に行い、アルミニウム被覆ニッケルコバルトル複合水酸化物を製造した。
この間に２段目の反応槽のオーバーフロー口から得られたアルミニウム被覆ニッケルコバルトル複合水酸化物は、湿潤状態で１０．８ｋｇであった。得られたアルミニウム被覆ニッケルコバルトル複合水酸化物を、２０Ｌの水を用いた水洗−ろ過の操作を３回繰り返した後、１００℃に設定した大気乾燥機を用いて２４時間乾燥した。
【００５５】
得られた乾燥後のアルミニウム被覆ニッケルコバルトル複合水酸化物の平均粒径及び化学組成を求めた。その結果、アルミニウム被覆ニッケルコバルトル複合水酸化物は、平均粒径が１１μｍの高密度の球状粒子であり、その核となるニッケルコバルトル複合水酸化物の組成式は、Ｎｉ０．８５Ｃｏ０．１５（ＯＨ）２で表され、その表面に水酸化アルミニウムからなる被覆層が均一に形成されていた。なお、アルミニウムの含有量は、アルミニウム被覆ニッケルコバルトル複合水酸化物の全量に対し０．９８質量％であった。
【００５６】
以上より、実施例１〜３では、本発明の製造方法にしたがって行われたので、錯形成剤やハロゲンなどの混入がなく、リチウムイオン電池正極材料の原料として好適な組成と平均粒径を有する、高密度の球状のアルミニウム含有水酸化ニッケル粒子が得られることが分る。
【産業上の利用可能性】
【００５７】
以上より明らかなように、本発明の製造方法で得られる水酸化アルミニウム被覆ニッケルコバルト複合水酸化物は、リチウムイオン二次電池の正極材料として利用されるリチウムニッケル複合酸化物の原料として好適である。また、本発明の水酸化アルミニウム被覆ニッケルコバルト複合水酸化物の製造方法は、特に錯形成剤やハロゲンなどの混入がなく、かつ高密度の球状の粒子を工業的に効率的に製造する方法として、有用である。